(57)【要約】【課題】本発明の課題は、繊維からなる袋状物で、主に、袋状物の中に固形物を入れた状態で用い、袋状物の側面や底面から、液体の出入りが可能な繊維製袋状物で、ほつれづらい繊維製袋状物を得ることである。【解決手段】上記課題は、筒部分はデンビー編と鎖編から構成され、底部分は編組織が結節されて構成される繊維製袋状物によって達成する。本発明に用いられる繊維の形態としては主にフィラメントである袋状物が好ましく、用いられる繊維の組成としてはポリ乳酸系繊維または、ポリエチレンテレフタレート系繊維であるのが好ましい。好ましくは、筒部上部の持ち手部分（以下ハチマキ部と呼ぶ）のコース密度が筒部のコース密度の１．５倍以上である。本発明の袋状物はダブルラッシェル編み機で製造されるのが好ましい。さらに、このダブルラッシェル編み機としては、コース密度を変化させることが可能なものが好ましい。【選択図】なし【特許請求の範囲】
【請求項１】
筒部はデンビー編と鎖編から構成され、底部は編組織が結節されて構成される繊維製袋状物。
【請求項２】
用いられる繊維が主にフィラメントである、請求項１に記載の袋状物。
【請求項３】
筒部上部の持ち手部分のコース密度が筒部のコース密度の１．５倍以上である請求項１または２に記載の袋状物。
【請求項４】
用いられる繊維が主にポリ乳酸系繊維である、請求項１〜３のいずれかひとつに記載の袋状物。
【請求項５】
用いられる繊維が主にポリエチレンテレフタレート系繊維である、請求項１〜３のいずれかひとつに記載の袋状物。
【請求項６】
ダブルラッシェル編み機を用いる、請求項１〜５のいずれかに記載の袋状物の製造方法。
【請求項７】
ダブルラッシェル編み機が、コース密度を変化させることが可能である請求項６に記載の製造方法。
【発明の詳細な説明】
【技術分野】
【０００１】
本発明は、繊維からなる袋状物で、主に、袋状物の中に固形物を入れた状態で用い、袋状物の側面及び底面の編目から、液体の出入りが可能な繊維製袋状物に関する。
【背景技術】
【０００２】
繊維製袋状物とは、繊維からなる袋状物で主に袋状物の中に固形物を入れた状態で用い袋状物の側面及び底面の編目から液体の出入りが可能な例えば水切りネットや洗濯物を入れるネットに用いられる。
【０００３】
水切りネットの例としては、ポリ乳酸繊維からなる水切りごみ袋が特許文献１に開示され、さらに、脂肪族ポリエステルからなり、構造を工夫した、水切りネットが特許文献２に開示されている。
【０００４】
しかし、編物は特に丸編のような横編の場合には、編物の一部が破れて一旦ほつれ始めると、そこを起点に次々とほつれてしまい、強度を失うという欠点がある。
【０００５】
【特許文献１】特開２００２−１４５４０１号公報
【特許文献２】特開２００３−１２１０１号公報
【発明の開示】
【発明が解決しようとする課題】
【０００６】
本発明の課題は、繊維からなる袋状物で、主に、袋状物の中に固形物を入れた状態で用い、袋状物の側面や底面の編目から液体の出入りが可能なほつれづらい繊維製袋状物を得ることである。
【０００７】
さらに、この袋状物を容易に大量生産できる製造方法を提供することにある。
【課題を解決するための手段】
【０００８】
本発明の課題は、筒部分はデンビー編と鎖編から構成され、底部分は編組織が結節されて構成される繊維製袋状物によって達成する。
【０００９】
本発明に用いられる繊維の形態としては主にフィラメントである袋状物が好ましく、用いられる繊維の組成としてはポリ乳酸系繊維または、ポリエチレンテレフタレート系繊維であるのが好ましい。
【００１０】
好ましくは、筒部上部の持ち手部分（以下ハチマキ部と呼ぶ）のコース密度が筒部のコース密度の１．５倍以上である。
【００１１】
本発明の袋状物はダブルラッシェル編み機で製造されるのが好ましい。さらに、このダブルラッシェル編み機としては、コース密度を変化させることが可能なものが好ましい。
【発明の効果】
【００１２】
本発明の効果は、主に固形物を入れた状態で用い、側面や底面の編目から液体の出入りが可能で、ほつれづらい繊維製袋状物を提供できることにある。
【００１３】
本発明の袋状物からなるネットは、中に入れたものが引っかかって一部が破れたとしても、それ以上ほつれづらいという効果がある。
【００１４】
用いる繊維は、廃棄しやすいことが必要な場合には、燃焼発熱量が低く生分解性を有する繊維を選択したり、耐熱性や耐薬品性が必要な場合には、ポリエステルのような耐熱性や耐薬品性を有する繊維を選択するなど、必要に応じて用いる繊維を使い分けられる。
【００１５】
さらに、この繊維製袋状物は、特定の編み機を選択することによって、容易に大量生産可能となった。
【発明を実施するための最良の形態】
【００１６】
本発明は、筒部分はデンビー編と鎖編から構成され、底部分は編組織が結節されて構成される繊維製袋状物である。
【００１７】
まずは、筒部分の構成について簡単に説明する。上記デンビー編は、一般的な経編の一種であるが、この部分が、デンビー編だけだと、一部が破れた場合に、そこから連続してほつれを生じやすい。デンビー編と鎖編とを組み合わせて用いていることによって、一部が破れたとしても、鎖編がそのほつれを止める働きをすることで、その破れから連続してほつれることは避けられる。さらに、この組み合わせを用いることで、力がかかっても不用意に延び過ぎず寸法安定性も高い。
【００１８】
このことは、中に固形物を入れて、作業をしたり、運搬したりするのに適している。例えば、水切りネットとして用いるにあたって、中に入ったごみによって一部分が破れてしまった場合にも、その破れから、連続してほつれることが少ないため、急に大きな穴が空いて、ごみの補集能力が落ちたりすることも少なく、袋中のごみを運ぶ際に小さい穴ができても、それが広がりづらいため、安心して運ぶことが出来る。
【００１９】
次に、底部の構成について簡単に説明する。底部は単に縫製により筒の口を閉じる構成ではなく、編組織が結節されて構成される。単なる縫製による線で強度を保つのではなく、結節組織による面で強度を持たせている。これによって強度が高くなる。
【００２０】
筒部はデンビー編と鎖編から構成され、底部は編組織が結節されて構成されていることから、筒部から底部にかけての構成は、機械から外すことなく、繰り返しによって製造可能で、編み立て後は、カットするだけで、袋状物を製造可能で縫製の必要もない。外見にこだわる場合には、この筒部を内側へ折り返し、底部を隠すことも可能である。
【００２１】
さらに、好ましくは、ハチマキ部のコース密度がハチマキ部を除く筒部のコース密度の１．５倍以上である。この部分が存在することによって、寸法安定性が向上し、広がりにくくなり、筒部の上部を手で持ったり、容器に掛けたりしやすく、さらに、筒部の上部がカールするのも防ぐことができるなど、多くの利点がある。強度および寸法安定性の観点からコース密度は２倍以上がさらに好ましい。
【００２２】
上記構成は、ダブルラッシェル編み機で編み立てられているものが好ましい。ダブルラッシェル編み機は、この繊維製袋状物を連続して製造するのに適しているためである。さらに、このダブルラッシェル編み機が、コース密度を変化させることが可能なものが好ましい。これであれば、ハチマキ部を設けた際にも、製造可能であるからである。
【００２３】
本発明の繊維製袋状物は、主に繊維からなる袋状物であるが、繊維からできていないチャックなどの部分が一部あっても構わない。例えば、洗濯機用ネットに用いるような場合
には、洗濯物を入れるチャックを付けるのが一般的である。繊維以外の部分の素材も廃棄を考慮した例えば、ポリ乳酸系樹脂を選択するのが好ましい。
【００２４】
この繊維製袋状物は、主に固形物を入れた状態で用い、筒部分と底部分から液体の出入りが可能である。
【００２５】
本発明に用いられる繊維の形態としては主にフィラメントである袋状物が好ましい。この場合のフィラメントとは、モノフィラメント、マルチフィラメントまたは、これらの混合物を指す。
【００２６】
フィラメントを用いることによって、毛羽立ったりせず、強度が充分保たれるため好ましい。
【００２７】
本発明に用いられる繊維は、ポリ乳酸系繊維もしくは、ポリエステル系繊維が好ましい。それぞれは、用途や、必要とされる強度によって使い分ける。
【００２８】
ポリ乳酸系繊維を用いる場合には以下のことが考えられる。ポリ乳酸系繊維は生分解性を有しているため、廃棄の方法に埋め立てなどを採られた場合にも地球環境への影響が少ない。さらに、ポリ乳酸は、トウモロコシ等から作られるため、化石燃料が原料でなく、一般的な生分解性を有する樹脂よりも更に地球環境への影響が少ない。加えて、ポリ乳酸系繊維は抗菌、防カビ性を有しているという特徴もあり、水切りネットに用いるのに適している。
【００２９】
ポリ乳酸系繊維を製造する際に用いられるポリ乳酸樹脂組成物は、Ｌ−乳酸、Ｄ−乳酸、乳酸の２量体であるＬ−ラクチドやＤ−ラクチド、あるいはメゾラクチドを原料とする。ポリ乳酸系繊維の結晶性を上げ強度を上げるために、ポリ乳酸樹脂組成物はＬ−体の比率が９５％以上であることが好ましく、９８％以上であることがより好ましい。
【００３０】
この時用いられるポリ乳酸樹脂組成物は、製糸性及び延伸特性の点で、相対粘度（ηｒｅｌ）が２．５〜３．５の範囲であることが好ましく、２．７〜３．２の範囲であることがより好ましい。また、用いられるポリ乳酸樹脂組成物は、モノマーの含有量が０．５質量％以下、好ましくは０．３質量％以下、特に０．２質量％以下であることが好ましい。上記モノマーは、ＧＰＣ分析により算出される分子量１０００以下の成分である。モノマーの含有量が０．５質量％を超えると、紡糸・延伸工程で糸切れ等が発生し、操業性が著しく低下するおそれがある。これは、モノマー成分が熱により分解する為、ポリ乳酸樹脂組成物の耐熱性を低下させるからであると考えられる。
【００３１】
上記ＧＰＣ分析は、次の方法で行う。試料を１０ｍｇ／ｍＬの濃度になるようクロロホルムに溶かす。クロロホルムを溶媒としてＷａｔｅｒｓ  ＬＣ  Ｍｏｄｅｌ  Ｉ  ｐｌｕｓによりＧＰＣ分析を行う。検出器はＲＩを用い、分子量の標準物質としてポリスチレンを用いる。
【００３２】
ポリエチレンテレフタレート系繊維は、ポリ乳酸系繊維と比較して、耐熱性、耐薬品性に優れているため、高熱の油を直接通す可能性がある場合、アルカリ系の薬剤を処理する可能性がある場合などにはを用いる場合は、大変好ましく用いられる。用いられるポリエチレンテレフタレート系樹脂の極限粘度は０．５０〜０．７０が好ましい。
【００３３】
極限粘度、相対粘度は、フェノール／テトラクロロエタン＝６／４（質量比）の混合溶媒に試料を１ｇ／ｄＬの濃度になるよう溶解し、２０℃でウベローデ粘度管を用いて測定した値を用いた。
【実施例】
【００３４】
以下、実施例を挙げて本発明を説明するが、本発明はこの実施例に限定されない。
【００３５】
＜耐荷重性能評価＞
繊維製袋状物に１個１ｋｇの水袋を入れて、下記の４条件にて持ち上げる。水袋のトータル重量は１０、２０、３０ｋｇの３水準とし、繊維製袋状物が破損した場合はその状況を観察する。
（１）繊維製袋状物の口を束ねて持ち上げた場合
（２）（１）の持ち方で上下に軽く振った場合
（３）両手で繊維製袋状物の口のふちをつかんで持ち上げた場合
（４）（３）の持ち方で上下に軽く振った場合
○  異常なし
×  持ち手部分に破れ発生
※  口が伸びて広がり、水袋がこぼれて測定不可
−  側面または底面に破れ発生
【００３６】
＜編み立て性＞
編み立て時に以下の評価を行った。
○  正常。
△  生産スピードが遅くなる、もしくは、歩留まりも下がる。生産は可能。
×  編み立て不可。
【００３７】
＜切断試験＞
前述の耐荷重性能評価における（１）の状態で、構成する糸を一本切断後、以下の評価を行った。
○  それ以上糸はほつれない。
×  切断箇所を起点に糸がほつれ穴が大きくなる。
【００３８】
＜耐熱性試験＞
テンプラ油を約１８０℃に熱し、袋状物内に１Ｌ流し込んだ後評価した。
○  穴空きなし。
×  穴明きあり。
【００３９】
＜生分解性測定＞
エヌ・アイテクノ社製コンポスト機「バイオメイトＢＭ１５０−Ｓ」（内容積１５０Ｌ）に、生ゴミ、おが屑、生分解菌を水分率６０％となるように適宜投入し、ついで実施例、比較例のサンプルを投入し、１週間後の生分解の程度を３段階で評価した。
ほとんど後かたなく分解した    ：    ３
残片が少しだけ残った          ：    ２
ほとんど分解しない            ：    １
【００４０】
＜実施例１＞
カネボウ合繊社製、ラクトロン（Ｌ−体比率９８．４％、相対粘度３．０、モノマー量０．１５質量％）、８４ｄｔｅｘ／２４ｆを原料として用い、繊維製袋状物をコース密度可変のダブルラッシェル編み機で編み立てた（図１参照）。
筒部      編組織：デンビ編＋鎖編、巾：３６．１ｃｍ、コース：１２．５コース／２．５４ｃｍ、ウェル：１８ウェル／２．５４ｃｍ
底部      編組織：デンビ編＋鎖編の結節組織である以外は、筒部と同じ。
ハチマキ部      コースが２１．６コース／２．５４ｃｍである以外は、筒部分と同じ。
【００４１】
＜実施例２＞
原料として、カネボウ合繊製、ラクトロン（Ｌ−体比率９８．４％、相対粘度３．０、モノマー量０．１５質量％）のステープルファイバー、１．１ｄｔｅｘ×３８ｍｍ使い、６０番手紡績糸を用いる以外は、実施例１と同様に袋状物を製造した。
【００４２】
＜実施例３＞
原料として、市販されている、８４ｄｔｅｘ／３６ｆ、セミダルのポリエステルフィラメント（極限粘度０．６）を用いる以外は、実施例１と同様に袋状物を製造した。
【００４３】
＜実施例４＞
ハチマキ部がない以外は実施例１と同様に袋状物を製造した。
【００４４】
＜比較例１＞
底部がない以外は、実施例１と同様に編み立てた後、筒部とハチマキ部の境目で切断し、筒部１ｃｍ程度二つ折りにし、カネボウ合繊社製、ラクトロン（Ｌ−体比率９８．４％、相対粘度３．０、モノマー量０．１５質量％）、８４ｄｔｅｘ／２４ｆにて縫製し、袋状物の底を形成し、袋状物を製造した。
【００４５】
＜比較例２＞
筒部がデンビー編のみからなる以外は、実施例１と同様に袋状物を製造した。
【００４６】
＜比較例３＞
丸編み機（２４ゲージ）で編み立てた後、切断後、筒部１ｃｍ程度二つ折りにし、カネボウ合繊社製、ラクトロン（Ｌ−体比率９８．４％、相対粘度３．０、モノマー量０．１５質量％）、８４ｄｔｅｘ／２４ｆにて縫製し、袋状物の底を形成し、袋状物を製造した。
【００４７】
以下、表１に、実施例１〜３、比較例１〜３の結果を示した。
【００４８】
【表１】
2005163202.tif 000002
【００４９】
以上の結果より、本発明の袋状物は、強度が充分有ることが分かった。また、ポリ乳酸系繊維を選択することによって、生分解性を有した、袋状物が得られ、廃棄が容易になることが分かった。また、ポリエチレンテレフタレート系繊維を用いることで、１８０℃の耐熱性も確保された。繊維として、紡績糸ではなく、フィラメントを用いることで、強度アップと共に、編み立て性の向上も確認された。
【産業上の利用可能性】
【００５０】
本発明の繊維製袋状物は、例えば、業務用の水切りごみ袋、家庭用の水切りごみ袋、洗濯用ネットに好適に用いられる。
【図面の簡単な説明】
【００５１】
【図１】実施例の簡単な説明
【図１】
2005163202.tif 000003